On connatt déjà des papiers de décoration ou des papiers peints sur lesquels sont imprimes des motifs décoratifs en relief. Ces motifs sont généralement constitués par des masses gâchées à la colle à base de fécule et/ou de méthylcellulose et appliquées à ltétat pâteux sur le papier. Lorsqu'on essaye d'enduire de peinture un tel papier peint, la masse en relief ou masse plastique se dissout entièrement ou partiellement et s'étale en cas d'utilisation des peintures usuelles du type peinture-émulsion ou peinture au latex, ce qui rend le papier peint inutilisable. L'enduisage après pose de ces papiers peints à motifs à relief présente l'avantage que les raccords des différentes bandes disparaissent et que la paroi tout entière prend un aspect homogène. L'enduisage peut être répété plusieurs foist par exemple dans le cas où le papier peint est sali. On connais également des papiers peints portant en relief des motifs en matière synthétique. Ces papiers peints résistent à liteau et peuvent mdme etre lavés. I1 existe -également des papiers peints portant des motifs en relief formés de masses à base d'huiles siccatives et de charges. Toutefois, lorsqu'on essaye d'enduire de tels papiers peints après pose, on constate que la peinture ne "prend" pas, ce qui fait que lorsque ces papiers peints sont sales, il ne reste qu'à à les arracher. La présente invention se rapporte à une masse susceptible entre appliquée sur des papiers de décoration, en particulier sur des papiers peints, en vue de la formation de motifs en relief, cette masse ayant une constitution telle que le papier peint terminé puisse etre enduit d'une peinture du type peinture-émulsion ou également du type peinture au latex, sans que la masse plastique ne risque de se dissoudre. En outre, les motifs en relief ne doivent pas dtre hydrofuges au point dlemptcher la peinture de "prendre" lors de l'enduisage du papier peint. Selon l'invention, on obtient ce résultat en préparant la masse à partir d'une dispersion squeuse de matière synthétique, en particulier d'acétate de polyvinyle, de chlorure de polyvinyle, de polyacrylate, ou d'ester métacrylique, avec addition de plasti- fiants et d'une solution squeuse de méthylcellulose ou de carboxyméthylcellulose. On peut également ajouter jusqu'à 10% de solvants organiques tels que l'essence de référence ou le butanol. La concentration de cette masse peut être établie facilement de manière que les motifs en relief durcissent rapidement après llapplication sur le support en papier, en adhtant efficacement à ce dernier. Lé papier peint ainsi réalisé s'avère extreme- ment durable. Il peut être enduit des peintures usuelles du type peinture-énslsion ou peinture au latex et le fond du papier peint ainsi que les motifs en relief se colorent uniformément, sans que les motifs ne se dissolvent et stétalentO La concentration de la dispersion de matière synthétique peut varier a l'intérieur de limites relativement larges.En cas d'utilisation d'acétate de polyvinyle, il est recommandé de choisir une concentration comprise entre 5 et 25%, de préférence une concentration d'environ 10%, tandis que lors de l'utilisation d'ester métacrylique, il est recommandé de choisir une concentration comprise entre 20 et 40%. Comme plastifiants, on utilise avantageusement des matières telles que le tricrésylphosphate, le phtalate de dioctyle ou d'autres esters phtaliques ou du benzoate de diglycol, dans des concentrations comprises entre 8 et 1 4 par rapport à la masse totale. La méthylcellulose utilisée est avantageusement soluble dans l'eau froide et gonflable dans l'eau chaude.Elle est utilisée dans des concentrations d'environ 10%o Les solutions ou dispersions produites séparément sont intimement mélangées, avec addition de 25 à 50% de charges par exemple de craie, de talc, de kaolin, et sont appliquées sur le papier à l'aide d'une machine à imprimer. Exemple Pour la préparation de la masse d'impression, on mélange les constituants suivants 54 parties en poids de phtalate de dioctyl 45 " " " chlorure de polyvinyle 1 n n d'un produit de polymérisation à base d'oxyde de propylène et d'oxyde d'éthylène. 100 " " de craie comme charge. On mélange intimement ces constituants en présence d'eau et on les sèche dans un canal de séchage à environ 1800 C jusqu'à gélification. Pour d'autres masses, un séchage à l'air, à des températures comprises entre 60 et 70 est généralement suffisant. REVENDICATIONS 1 - Papier de décoration, en particulier papier peint portant en surface des motifs en relief, caractérisé par le fait que la masse applique sur le papier pour former les motifs se compose d'une dispersion aqueuse de matière synthétique, en particulier d'acétate de polyvinyle ou d'ester métacrylique avec addition de plastifiants, d'une solution tiqueuse de méthylcellulose et de charges. 2 - Utilisation d'une dispersion aqueuse de matière synthétique à base de polymères insolubles dans l'eau avec addition de plastifiants, d'une solution de méthylcellulose et de charges, en vue de l'impression de papier.